(57)【要約】【課題】優れた塗膜形成能を有し、かつ、優れた耐湿性を有するフレキシブル基板を形成するのに適したフレキシブル基板用組成物、及び、優れた耐湿性を有するフレキシブル基板を提供すること。【解決手段】ポリアミック酸、ポリイミド、及びその組み合わせからなる群から選択され、二環式の脂環式テトラカルボン酸二無水物化合物及びフッ素含有テトラカルボン酸二無水物化合物を含むテトラカルボン酸二無水物成分とジアミン成分を含む混合物を反応に付すことによって得られるポリマー；及び溶剤を含み、当該二環式の脂環式テトラカルボン酸二無水物化合物の使用量は、テトラカルボン酸二無水物成分の全使用量に対して、３０〜７０モル％であり、フッ素含有テトラカルボン酸二無水物化合物の使用量は、３０〜７０モル％である、フレキシブル基板用組成物、及びそれから形成されるフレキシブル基板を提供することにより、上記課題が解決される。【選択図】  なし【特許請求の範囲】
【請求項１】
ポリアミック酸、ポリイミド、及びその組み合わせからなる群から選択されるポリマーであって、テトラカルボン酸二無水物成分及びジアミン成分を含む混合物を反応に付すことによって得られるポリマー；及び
溶剤
を含み、
当該テトラカルボン酸二無水物成分は、二環式の脂環式テトラカルボン酸二無水物化合物及びフッ素含有テトラカルボン酸二無水物化合物を含み、
当該二環式の脂環式テトラカルボン酸二無水物化合物の使用量は、テトラカルボン酸二無水物成分の全使用量に対して、３０モル％〜７０モル％であり、フッ素含有テトラカルボン酸二無水物化合物の使用量は、テトラカルボン酸二無水物成分の全使用量に対して、３０モル％〜７０モル％である、
フレキシブル基板用組成物。
【請求項２】
二環式の脂環式テトラカルボン酸二無水物化合物が、総原子数が７〜９であり、かつ、原子数１又は２の架橋を含む、四価の架橋炭化水素基を含むことを特徴とする、請求項１に記載の組成物。
【請求項３】
二環式の脂環式テトラカルボン酸二無水物化合物が、ビシクロ［２．２．１］ヘプタン−２，３，５，６−テトラカルボン酸二無水物、７−アザビシクロ［２．２．１］ヘプタン−２，３，５，６−テトラカルボン酸二無水物、７−オキサビシクロ［２．２．１］ヘプタン−２，３，５，６−テトラカルボン酸二無水物、７−チアビシクロ［２．２．１］ヘプタン−２，３，５，６−テトラカルボン酸二無水物、６−（カルボキシメチル）ビシクロ［２．２．１］ヘプタン−２，３，５−トリカルボン酸二無水物、ビシクロ［２．２．２］オクタン−２，３，５，６−テトラカルボン酸二無水物、ビシクロ［２．２．２］オクタン−７−エン−２，３，５，６−テトラカルボン酸二無水物、ビシクロ［２．２．２］オクタン−５−エン−１，２，７，８−テトラカルボン酸二無水物、ビシクロ［２．２．２］オクタン−２−エン−２，３，５，６−テトラカルボン酸二無水物、７−アザビシクロ［２．２．２］オクタン−２，３，５，６−テトラカルボン酸二無水物、７−オキサビシクロ［２．２．２］オクタン−２，３，５，６−テトラカルボン酸二無水物、７−チアビシクロ［２．２．２］オクタン−２，３，５，６−テトラカルボン酸二無水物、ビシクロ［３．２．１］オクタン−２，３，５，６−テトラカルボン酸二無水物、ビシクロ［３．２．１］オクタン−２，４，５，６−テトラカルボン酸二無水物、７−アザビシクロ［３．２．１］オクタン−２，３，５，６−テトラカルボン酸二無水物、７−アザビシクロ［３．２．１］オクタン−２，４，５，６−テトラカルボン酸二無水物、７−オキサビシクロ［３．２．１］オクタン−２，３，５，６−テトラカルボン酸二無水物、７−オキサビシクロ［３．２．１］オクタン−２，４，５，６−テトラカルボン酸二無水物、７−チアビシクロ［３．２．１］オクタン−２，３，５，６−テトラカルボン酸二無水物、７−チアビシクロ［３．２．１］オクタン−２，４，５，６−テトラカルボン酸二無水物、ビシクロ［３．２．２］ノナン−２，３，６，７−テトラカルボン酸二無水物、ビシクロ［３．２．２］ノナン−２，４，６，７−テトラカルボン酸二無水物、ビシクロ［３．２．２］ノナン−８−エン−２，３，６，７−テトラカルボン酸二無水物、ビシクロ［３．２．２］ノナン−８−エン−２，４，６，７−テトラカルボン酸二無水物、８−アザビシクロ［３．２．２］ノナン−２，３，６，７−テトラカルボン酸二無水物、８−アザビシクロ［３．２．２］ノナン−２，４，６，７−テトラカルボン酸二無水物、８−オキサビシクロ［３．２．２］ノナン−２，３，６，７−テトラカルボン酸二無水物、８−オキサビシクロ［３．２．２］ノナン−２，４，６，７−テトラカルボン酸二無水物、８−チアビシクロ［３．２．２］ノナン−２，３，６，７−テトラカルボン酸二無水物、８−チアビシクロ［３．２．２］ノナン−２，４，６，７−テトラカルボン酸二無水物、及びそれらの組み合わせからなる群から選択される、請求項１又は２に記載の組成物。
【請求項４】
フッ素含有テトラカルボン酸二無水物化合物が、９，９−ビス（トリフルオロメチル）−９Ｈ−キサンテン−２，３，６，７−テトラカルボン酸二無水物、
【化１】
2014118568.tif 000035
（式中、Ｘ１及びＸ２の少なくとも一方は、フッ素又はトリフルオロメチル基である）、
【化２】
2014118568.tif 000036
【化３】
2014118568.tif 000037
【化４】
2014118568.tif 000038
【化５】
2014118568.tif 000039
【化６】
2014118568.tif 000040
【化７】
2014118568.tif 000041
及びそれらの組み合わせからなる群から選択される、請求項１〜３のいずれか１項に記載の組成物。
【請求項５】
二環式の脂環式テトラカルボン酸二無水物化合物の使用量が、テトラカルボン酸二無水物成分の全使用量に対して、３５モル％〜６５モル％であり、フッ素含有テトラカルボン酸二無水物化合物の使用量が、テトラカルボン酸二無水物成分の全使用量に対して、３５モル％〜６５モル％である、請求項１〜４のいずれか１項に記載の組成物。
【請求項６】
二環式の脂環式テトラカルボン酸二無水物化合物の使用量が、テトラカルボン酸二無水物成分の全使用量に対して、４０モル％〜６０モル％であり、フッ素含有テトラカルボン酸二無水物化合物の使用量が、テトラカルボン酸二無水物成分の全使用量に対して、４０モル％〜６０モル％である、請求項１〜５のいずれか１項に記載の組成物。
【請求項７】
ジアミン成分が、フッ素含有ジアミン化合物を含む、請求項１〜６のいずれか１項に記載の組成物。
【請求項８】
フッ素含有ジアミン化合物が、２，２−ビス［４−（４−アミノフェノキシ）フェニル］−１，１，１，３，３，３−ヘキサフルオロプロパン、２，２−ビス［４−（３−アミノフェノキシ）フェニル］−１，１，１，３，３，３−ヘキサフルオロプロパン、２，２−ビス［３−（４−アミノフェノキシ）フェニル］−１，１，１，３，３，３−ヘキサフルオロプロパン、２，２−ビス［３−（３−アミノフェノキシ）フェニル］−１，１，１，３，３，３−ヘキサフルオロプロパン、２，２−ビス（４−アミノフェニル）−１，１，１，３，３，３−ヘキサフルオロプロパン、２，２−ビス（３−アミノフェニル）−１，１，１，３，３，３−ヘキサフルオロプロパン、２，２−ビス（３−アミノ−４−ヒドロキシフェニル）−１，１，１，３，３，３−ヘキサフルオロプロパン、ビス（２，３，５，６−テトラフルオロ−４−アミノフェニル）エーテル、ビス（２，３，５，６−テトラフルオロ−４−アミノフェニル）スルフィド、２，２’−ビス（トリフルオロメチル）−４，４’−ジアミノビフェニル、３，３’−ビス（トリフルオロメチル）−４，４’−ジアミノビフェニル、
【化８】
2014118568.tif 000042
【化９】
2014118568.tif 000043
【化１０】
2014118568.tif 000044
及びそれらの組み合わせからなる群から選択される、請求項７に記載の組成物。
【請求項９】
フッ素含有ジアミン化合物の使用量が、ジアミン成分の全使用量に対して、５０モル％〜１００モル％である、請求項７又は８に記載の組成物。
【請求項１０】
さらに充填剤を含む、請求項１〜９のいずれか１項に記載の組成物。
【請求項１１】
ポリイミドのイミド化率が６０％〜１００％である、請求項１〜１０のいずれか１項に記載の組成物。
【請求項１２】
請求項１〜１１のいずれか１項に記載の組成物から形成されるフレキシブル基板。
【発明の詳細な説明】
【技術分野】
【０００１】
本発明は、フレキシブル基板用組成物に関し、より詳細には、テトラカルボン酸二無水物成分及びジアミン成分を重合反応に付すことにより得られるポリマーを含むフレキシブル基板用組成物に関する。当該テトラカルボン酸二無水物成分は、二環式の脂環式テトラカルボン酸二無水物化合物及びフッ素含有テトラカルボン酸二無水物化合物を含む。本発明はまた、当該組成物から形成されるフレキシブル基板にも関する。
【背景技術】
【０００２】
近年、有機ポリマー材料を、種々の電子部品及び／又は電子素子にして、電気絶縁性、耐熱性、機械的性質などの性質を改善している。ポリイミドは、優れた機械的性質及びより良好な電気的特性を提供するため、当該技術において最も広範に使用されている。
【先行技術文献】
【特許文献】
【０００３】
【特許文献１】特開２００２−２９３９３３号公報
【発明の概要】
【発明が解決しようとする課題】
【０００４】
特開２００２−２９３９３３号公報（特許文献１）は、プリント回路基板用接着剤として使用されるシラン変性ポリアミック酸樹脂組成物を開示している。このシラン変性ポリアミック酸樹脂組成物は、溶剤とシラン変性ポリアミック酸樹脂を含む。シラン変性ポリアミック酸樹脂は、ポリアミック酸とエポキシ基含有シラン部分縮合物とを反応させることにより得られる。ポリアミック酸のカルボン酸基とシラン部分縮合物のエポキシ基が互いに反応して、シラン部分縮合物が、ポリアミック酸のテトラカルボン酸二無水物部分に結合する。しかし、シラン変性ポリアミック酸樹脂の熱安定性は劣っており、また、シラン部分縮合物は、加熱中にポリアミック酸から分離する。このような理由から、当該組成物から作られるフレキシブル基板は、一般的に耐湿性が劣っている。従って、シラン変性ポリアミック酸組成物を、フレキシブル液晶ディスプレー又は電子書籍（イーブック）用のフレキシブル基板に適用すると、その耐湿性において大きな課題が認められることになる。
【０００５】
従って、より良い耐湿性を有するフレキシブル基板を形成し得る組成物を開発することが、当業界において求められている。
【０００６】
本発明の目的は、優れた成膜性を有し、かつ、優れた耐湿性を有するフレキシブル基板を形成するのに適したフレキシブル基板用組成物を提供すること、及び、当該組成物を用いたフレキシブル基板を提供することにある。
【課題を解決するための手段】
【０００７】
本発明によれば、まず、ポリマーと溶剤を含むフレキシブル基板用組成物が提供される。当該ポリマーは、ポリアミック酸、ポリイミド、及びその組み合わせからなる群から選択され、テトラカルボン酸二無水物成分とジアミン成分を含む混合物を反応に付すことによって得られる。当該テトラカルボン酸二無水物成分は、二環式の脂環式テトラカルボン酸二無水物化合物及びフッ素含有テトラカルボン酸二無水物化合物を含む。二環式の脂環式テトラカルボン酸二無水物化合物の使用量は、テトラカルボン酸二無水物成分の全使用量に対して、３０モル％〜７０モル％であり、フッ素含有テトラカルボン酸二無水物化合物の使用量は、テトラカルボン酸二無水物成分の全使用量に対して、３０モル％〜７０モル％である。
【０００８】
本発明によれば、さらに、上記組成物から形成されるフレキシブル基板が提供される。
【発明の効果】
【０００９】
上記のフレキシブル基板用組成物は、成膜性と耐湿性に優れており、フレキシブル基板の素材として非常に優れている。さらに当該組成物を用いたフレキシブル基板は、同様に成膜性と耐湿性に優れており、極めて実用的である。
【発明を実施するための形態】
【００１０】
［１］フレキシブル基板用組成物
本発明のフレキシブル基板用組成物は、ポリマーと溶剤を含む。
【００１１】
当該ポリマーは、ポリアミック酸、ポリイミド、及びその組み合わせからなる群から選択され、テトラカルボン酸二無水物成分とジアミン成分を含む混合物を反応に付すことによって得られる。当該テトラカルボン酸二無水物成分は、二環式の脂環式テトラカルボン酸二無水物化合物及びフッ素含有テトラカルボン酸二無水物化合物を含む。二環式の脂環式テトラカルボン酸二無水物化合物の使用量は、テトラカルボン酸二無水物成分の全使用量に対して、３０モル％〜７０モル％であり、フッ素含有テトラカルボン酸二無水物化合物の使用量は、テトラカルボン酸二無水物成分の全使用量に対して、３０モル％〜７０モル％である。
【００１２】
二環式の脂環式テトラカルボン酸二無水物化合物が３０モル％未満であると、そのフレキシブル基板用組成物は、十分な粘度を持たなくて、塗膜が形成しにくくなる。二環式の脂環式テトラカルボン酸二無水物化合物が７０モル％より多いと、その組成物から形成されるフレキシブル基板は、耐湿性が劣る。フッ素含有テトラカルボン酸二無水物化合物が３０モル％未満であると、その組成物から形成されるフレキシブル基板は、耐湿性が劣る。フッ素含有テトラカルボン酸二無水物化合物が７０モル％より多いと、そのフレキシブル基板用組成物は、十分な粘度を持たなくて、塗膜が形成しにくくなる。
【００１３】
本発明のフレキシブル基板用組成物の各成分については、以下に詳細に説明する。
［１］−１：ポリマー
本発明のフレキシブル基板用組成物に含有されるポリマーは、ポリアミック酸、ポリイミド、及びその組み合わせからなる群から選択される。後述するように、いずれも「二環式の脂環式テトラカルボン酸二無水物化合物及びフッ素含有テトラカルボン酸二無水物化合物を含むテトラカルボン酸二無水物成分」、並びに、ジアミン成分、を含む混合物を反応に付することによって製造される。
【００１４】
ポリアミック酸
ポリアミック酸の製造方法は、以下の工程を含む。
（ａ）二環式の脂環式テトラカルボン酸二無水物化合物及びフッ素含有テトラカルボン酸二無水物化合物を含むテトラカルボン酸二無水物成分、並びに、ジアミン成分を溶剤に溶解して混合物とし；
（ｂ）当該混合物を０℃〜１００℃の温度で１時間〜２４時間重合反応に付して反応溶液を得；そして
（ｃ）当該反応溶液をエバポレーターで減圧留去してポリアミック酸を得る。
【００１５】
あるいは、当該反応溶液を、大量の貧溶媒に注いで沈殿を得、この沈殿を次いで、減圧下に乾燥させてポリアミック酸を得ることができる。
【００１６】
テトラカルボン酸二無水物成分の使用量は、ジアミン成分１００モルに対して、２０モル〜２００モル、より好ましくは３０モル〜１２０モルである。
【００１７】
重合反応のための溶剤は、フレキシブル基板用組成物において使用される溶剤と同一でも異なっていてもよい。重合反応のための溶剤には特別な限定はなく、当該溶剤が反応物質及び生成物を溶解することができればよい。重合反応のための溶剤としては、例えば、（１）非プロトン性の極性溶剤、例えば、１−メチル−２−ピロリドン、Ｎ，Ｎ−ジメチルアセトアミド、Ｎ，Ｎ−ジメチルホルムアミド、ジメチルスルホキシド、γ−ブチロラクトン、テトラメチル尿素、ヘキサメチルリン酸トリアミド、等；及び（２）フェノール性溶剤、例えば、ｍ−クレゾール、キシレノール、フェノール、ハロゲン化フェノール、等を挙げることができるが、これらに限定されるものではない。重合反応のための溶剤の使用量は、テトラカルボン酸二無水物成分及びジアミン成分の合計１００重量部に対して、好ましくは２００〜２０００重量部、より好ましくは３００〜１８００重量部である。
【００１８】
重合反応のための溶剤は、ポリアミック酸の沈殿が生じない限り、適切な量の貧溶媒と組み合わせて使用することができる。貧溶媒としては、例えば、（１）アルコール類、例えば、メチルアルコール、エチルアルコール、イソプロピルアルコール、シクロヘキサノール、エチレングリコール、プロピレングリコール、１，４−ブタンジオール、トリエチレングリコール、等；（２）ケトン類、例えば、アセトン、メチルエチルケトン、メチルイソブチルケトン、シクロヘキサノン、等；（３）エステル類、例えば、酢酸メチル、酢酸エチル、酢酸ブチル、シュウ酸ジエチル、マロン酸ジエチル、エチレングリコールエチルエーテルセテート、等；（４）エーテル類、例えば、ジエチルエーテル、エチレングリコールメチルエーテル、エチレングリコールエチルエーテル、エチレングリコールｎ−プロピルエーテル、エチレングリコールｉ−プロピルエーテル、エチレングリコールｎ−ブチルエーテル、エチレングリコールジメチルエーテル、ジエチレングリコールジメチルエーテル、等；（５）ハロゲン化炭化水素類、例えば、ジクロロメタン、１，２−ジクロロエタン、１，４−ジクロロブタン、トリクロロエタン、クロロベンゼン、ｏ−ジクロロベンゼン、等；（６）炭化水素類、例えば、テトラヒドロフラン、ヘキサン、ヘプタン、オクタン、ベンゼン、トルエン、キシレン、等；及びそれらの組み合わせを挙げることができるが、これらに限定されるものではない。上記例の貧溶媒は単独で使用しても２種以上を混合して使用してもよい。貧溶媒の使用量は、ジアミン成分１００重量部に対して、好ましくは０〜６０重量部、より好ましくは０〜５０重量部である。
【００１９】
ポリイミド
ポリイミドの製造方法は、以下の工程を含む。
（ａ）二環式の脂環式テトラカルボン酸二無水物化合物及びフッ素含有テトラカルボン酸二無水物化合物を含むテトラカルボン酸二無水物成分、並びに、ジアミン成分を溶剤に溶解して混合物とし；そして
（ｂ）当該混合物を重合反応に付してポリアミック酸を得、次いで、当該ポリアミック酸を脱水／閉環反応―当該反応は、脱水剤及び触媒の存在下で加熱することによって行われる―に付す。ポリアミック酸化合物のアミド酸官能基は、脱水／閉環反応を介してイミド官能基に変換され（すなわち、イミド化）、ポリイミド化合物を得る。
【００２０】
当該重合反応及び脱水／閉環反応の反応温度と反応時間は、当該技術における通常の条件を採用することができる。重合反応の加熱温度は、好ましくは０℃〜１００℃である。重合反応は、好ましくは、１時間〜２４時間行われる。脱水／閉環反応の加熱温度は、好ましくは３０℃〜２００℃である。脱水／閉環反応は、好ましくは、０．５時間〜５０時間行われる。
【００２１】
脱水／閉環反応のための溶剤は、フレキシブル基板用組成物に使用される溶剤と同一であってもよい。脱水／閉環反応のための溶剤の使用量は、ポリアミック酸１００重量部に対して、好ましくは２００〜２０００重量部、より好ましくは３００〜１８００重量部である。
【００２２】
脱水／閉環反応のための脱水剤としては、例えば、無水酸化合物、例えば、無水酢酸、無水プロピオン酸、無水トリフルオロ酢酸、等が挙げられるが、これらに限定されるものではない。脱水剤の使用量は、ポリアミック酸１モルに対して、０．０１モル〜２０モルである。脱水／閉環反応のための触媒としては、例えば、ピリジン化合物、例えば、ピリジン、トリメチルピリジン、ジメチルピリジン、等；及び３級アミン、例えば、トリエチルアミン、等が挙げられるが、これらに限定されるものではない。触媒の使用量は、脱水剤１モルに対して、０．５モル〜１０モルである。
【００２３】
当該ポリイミドのイミド化率は、好ましくは、６０％〜１００％、より好ましくは７０％〜９９．５％、最も好ましくは８０％〜９９％である。ポリイミドのイミド化率が６０％〜１００％である場合、それから形成されるフレキシブル基板は、特に優れた耐湿性を有する。
【００２４】
テトラカルボン酸二無水物成分
テトラカルボン酸二無水物成分は、二環式の脂環式テトラカルボン酸二無水物化合物及びフッ素含有テトラカルボン酸二無水物化合物を含む。
【００２５】
二環式の脂環式テトラカルボン酸二無水物化合物は、四価の架橋炭化水素基―当該基の総原子数は７〜９であり、かつ、当該基は、原子数が１又は２の架橋を含む―を含む。
【００２６】
二環式の脂環式テトラカルボン酸二無水物化合物は、ビシクロ［２．２．１］ヘプタン−２，３，５，６−テトラカルボン酸二無水物、７−アザビシクロ［２．２．１］ヘプタン−２，３，５，６−テトラカルボン酸二無水物、７−オキサビシクロ［２．２．１］ヘプタン−２，３，５，６−テトラカルボン酸二無水物、７−チアビシクロ［２．２．１］ヘプタン−２，３，５，６−テトラカルボン酸二無水物、６−（カルボキシメチル）ビシクロ［２．２．１］ヘプタン−２，３，５−トリカルボン酸二無水物、ビシクロ［２．２．２］オクタン−２，３，５，６−テトラカルボン酸二無水物、ビシクロ［２．２．２］オクタン−７−エン−２，３，５，６−テトラカルボン酸二無水物、ビシクロ［２．２．２］オクタン−５−エン−１，２，７，８−テトラカルボン酸二無水物、ビシクロ［２．２．２］オクタン−２−エン−２，３，５，６−テトラカルボン酸二無水物、７−アザビシクロ［２．２．２］オクタン−２，３，５，６−テトラカルボン酸二無水物、７−オキサビシクロ［２．２．２］オクタン−２，３，５，６−テトラカルボン酸二無水物、７−チアビシクロ［２．２．２］オクタン−２，３，５，６−テトラカルボン酸二無水物、ビシクロ［３．２．１］オクタン−２，３，５，６−テトラカルボン酸二無水物、ビシクロ［３．２．１］オクタン−２，４，５，６−テトラカルボン酸二無水物、７−アザビシクロ［３．２．１］オクタン−２，３，５，６−テトラカルボン酸二無水物、７−アザビシクロ［３．２．１］オクタン−２，４，５，６−テトラカルボン酸二無水物、７−オキサビシクロ［３．２．１］オクタン−２，３，５，６−テトラカルボン酸二無水物、７−オキサビシクロ［３．２．１］オクタン−２，４，５，６−テトラカルボン酸二無水物、７−チアビシクロ［３．２．１］オクタン−２，３，５，６−テトラカルボン酸二無水物、７−チアビシクロ［３．２．１］オクタン−２，４，５，６−テトラカルボン酸二無水物、ビシクロ［３．２．２］ノナン−２，３，６，７−テトラカルボン酸二無水物、ビシクロ［３．２．２］ノナン−２，４，６，７−テトラカルボン酸二無水物、ビシクロ［３．２．２］ノナン−８−エン−２，３，６，７−テトラカルボン酸二無水物、ビシクロ［３．２．２］ノナン−８−エン−２，４，６，７−テトラカルボン酸二無水物、８−アザビシクロ［３．２．２］ノナン−２，３，６，７−テトラカルボン酸二無水物、８−アザビシクロ［３．２．２］ノナン−２，４，６，７−テトラカルボン酸二無水物、８−オキサビシクロ［３．２．２］ノナン−２，３，６，７−テトラカルボン酸二無水物、８−オキサビシクロ［３．２．２］ノナン−２，４，６，７−テトラカルボン酸二無水物、８−チアビシクロ［３．２．２］ノナン−２，３，６，７−テトラカルボン酸二無水物、８−チアビシクロ［３．２．２］ノナン−２，４，６，７−テトラカルボン酸二無水物、及びそれらの組み合わせからなる群から選択される。
【００２７】
上記例の二環式の脂環式テトラカルボン酸二無水物化合物は、単独で使用しても、２種以上の混合物として使用してもよい。
【００２８】
二環式の脂環式テトラカルボン酸二無水物化合物は、好ましくは、ビシクロ［２．２．１］ヘプタン−２，３，５，６−テトラカルボン酸二無水物、７−オキサビシクロ［２．２．１］ヘプタン−２，３，５，６−テトラカルボン酸二無水物、ビシクロ［２．２．２］オクタン−７−エン−２，３，５，６−テトラカルボン酸二無水物、ビシクロ［２．２．２］オクタン−２−エン−２，３，５，６−テトラカルボン酸二無水物、ビシクロ［３．２．１］オクタン−２，３，５，６−テトラカルボン酸二無水物、７−オキサビシクロ［３．２．１］オクタン−２，３，５，６−テトラカルボン酸二無水物、ビシクロ［３．２．２］ノナン−２，３，６，７−テトラカルボン酸二無水物、ビシクロ［３．２．２］ノナン−８−エン−２，４，６，７−テトラカルボン酸二無水物、８−オキサビシクロ［３．２．２］ノナン−２，３，６，７−テトラカルボン酸二無水物、８−チアビシクロ［３．２．２］ノナン−２，３，６，７−テトラカルボン酸二無水物、及びそれらの組み合わせからなる群から選択される。
【００２９】
フッ素含有テトラカルボン酸二無水物化合物は、９，９−ビス（トリフルオロメチル）−９Ｈ−キサンテン−２，３，６，７−テトラカルボン酸二無水物、
【００３０】
【化１】
2014118568.tif 000002
（式中、Ｘ１及びＸ２の少なくとも一方は、フッ素又はトリフルオロメチル基である）、
【００３１】
【化２】
2014118568.tif 000003
【００３２】
【化３】
2014118568.tif 000004
【００３３】
及びそれらの組み合わせから選択される。
【００３４】
上記例のフッ素含有テトラカルボン酸二無水物化合物は、単独で使用しても、２種以上の混合物として使用してもよい。
【００３５】
フッ素含有テトラカルボン酸二無水物化合物は、好ましくは、９，９−ビス（トリフルオロメチル）−９Ｈ−キサンテン−２，３，６，７−テトラカルボン酸二無水物、１，４−ジフルオロ−２，３，５，６−ピロメリト酸二無水物、３，６−ビス（トリフルオロメチル）−１，２，４，５−ピロメリト酸二無水物、
【００３６】
【化４】
2014118568.tif 000005
【００３７】
及びそれらの組み合わせから選択される。
【００３８】
二環式の脂環式テトラカルボン酸二無水物化合物の使用量は、テトラカルボン酸二無水物成分の全使用量に対して、好ましくは３５モル％〜６５モル％、より好ましくは４０モル％〜６０モル％である。フッ素含有テトラカルボン酸二無水物化合物の使用量は、テトラカルボン酸二無水物成分の全使用量に対して、好ましくは３５モル％〜６５モル％、より好ましくは４０モル％〜６０モル％である。
【００３９】
テトラカルボン酸二無水物成分は、場合により、他のテトラカルボン酸二無水物化合物を含むことができる。他のテトラカルボン酸二無水物化合物としては、例えば、エタンテトラカルボン酸二無水物、ブタンテトラカルボン酸二無水物、１，２，３，４−シクロブタンテトラカルボン酸二無水物、１，２−ジメチル−１，２，３，４−シクロブタンテトラカルボン酸二無水物、１，３−ジメチル−１，２，３，４−シクロブタンテトラカルボン酸二無水物、１，３−ジクロロ−１，２，３，４−シクロブタンテトラカルボン酸二無水物、１，２，３，４−テトラメチル−１，２，３，４−シクロブタンテトラカルボン酸二無水物、１，２，３，４−シクロペンタンテトラカルボン酸二無水物、１，２，４，５−シクロヘキサンテトラカルボン酸二無水物、３，３’，４，４’−ジシクロヘキサンテトラカルボン酸二無水物、シス−３，７−ジブチルシクロヘプチル−１，５−ジエン−１，２，５，６−テトラカルボン酸二無水物、２，３，５−トリカルボキシルシクロペンチル酢酸二無水物、３，４−ジカルボキシ−１，２，３，４−テトラヒドロナフタレン−１−コハク酸二無水物、ピロメリト酸二無水物、３，３’，４，４’−ベンゾフェノンテトラカルボン酸二無水物、３，３’，４，４’−ジフェニルスルホンテトラカルボン酸二無水物、１，４，５，８−ナフタレンテトラカルボン酸二無水物、２，３，６，７−ナフタレンテトラカルボン酸二無水物、３，３’，４，４’−ジフェニルエタンテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ジフェニルテトラカルボン酸二無水物、ビス（フタル酸）フェニルホスフィンオキシド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエーテル二無水物、ビス（トリフェニルフタル酸）−４，４’−ジフェニルメタン二無水物、エチレングリコール−ビス（アンヒドロトリメリテート）、プロピレングリコール−ビス（アンヒドロトリメリテート）、１，４−ブタンジオール−ビス（アンヒドロトリメリテート）、１，６−ヘキサンジオール−ビス（アンヒドロトリメリテート）、１，８−オクタンジオール−ビス（アンヒドロトリメリテート）、２，２−ビス（４−ヒドロキシフェニル）プロパン−ビス（アンヒドロトリメリテート）、２，３，４，５−テトラヒドロフランテトラカルボン酸二無水物、１，３，３ａ，４，５，９ｂ−ヘキサヒドロ−５−（テトラヒドロ−２，５−ジオキソ−３−フラニル）−ナフト［１，２−ｃ］−フラン−１，３−ジオン、１，３，３ａ，４，５，９ｂ−ヘキサヒドロ−５−メチル−５−（テトラヒドロ−２，５−ジオキソ−３−フラニル）−ナフト［１，２−ｃ］−フラン−１，３−ジオン、１，３，３ａ，４，５，９ｂ−ヘキサヒドロ−５−エチル−５−（テトラヒドロ−２，５−ジオキソ−３−フラニル）−ナフト［１，２−ｃ］−フラン−１，３−ジオン、１，３，３ａ，４，５，９ｂ−ヘキサヒドロ−７−メチル−５−（テトラヒドロ−２，５−ジオキソ−３−フラニル）−ナフト［１，２−ｃ］−フラン−１，３−ジオン、１，３，３ａ，４，５，９ｂ−ヘキサヒドロ−７−エチル−５−（テトラヒドロ−２，５−ジオキソ−３−フラニル）−ナフト［１，２−ｃ］−フラン−１，３−ジオン、１，３，３ａ，４，５，９ｂ−ヘキサヒドロ−８−メチル−５−（テトラヒドロ−２，５−ジオキソ−３−フラニル）−ナフト［１，２−ｃ］−フラン−１，３−ジオン、１，３，３ａ，４，５，９ｂ−ヘキサヒドロ−８−エチル−５−（テトラヒドロ−２，５−ジオキソ−３−フラニル）−ナフト［１，２−ｃ］−フラン−１，３−ジオン、１，３，３ａ，４，５，９ｂ−ヘキサヒドロ−５，８−ジメチル−５−（テトラヒドロ−２，５−ジオキソ−３−フラニル）−ナフト［１，２−ｃ］−フラン−１，３−ジオン、及び５−（２，５−ジオキソテトラヒドロフラニル）−３−メチル−３−シクロヘキセン−１，２−二カルボン酸二無水物、式（１）〜（６）で表されるテトラカルボン酸二無水物化合物
【００４０】
【化５】
2014118568.tif 000006
【００４１】
【化６】
2014118568.tif 000007
【００４２】
並びにそれらの組み合わせを挙げることができるが、これらに限定されるものではない。
【００４３】
式（５）中、Ｘ３は、芳香環構造を有する二価基を表し；ｎ１は、１〜２の整数を表し；Ｘ３１及びＸ３２は、同一でも異なっていてもよく、互いに無関係に、水素又はアルキル基を表す。
【００４４】
式（５）のテトラカルボン酸二無水物化合物は、好ましくは、
【００４５】
【化７】
2014118568.tif 000008
【００４６】
からなる群から選択される。
【００４７】
式（６）中、Ｘ４は、芳香環構造を有する二価基を表し；Ｘ４１及びＸ４２は、同一でも又は異なっていてもよく、互いに無関係に、水素又はアルキル基を表す。
【００４８】
式（６）のテトラカルボン酸二無水物化合物は、好ましくは、
【００４９】
【化８】
2014118568.tif 000009
【００５０】
である。
【００５１】
ジアミン成分
ジアミン成分は、好ましくは、フッ素含有ジアミン化合物を含む。フッ素含有ジアミン化合物が、ジアミン成分に含まれる場合、それから形成されるフレキシブル基板は、優れた耐湿性を有している。
【００５２】
フッ素含有ジアミン成分は、２，２−ビス［４−（４−アミノフェノキシ）フェニル］−１，１，１，３，３，３−ヘキサフルオロプロパン、２，２−ビス［４−（３−アミノフェノキシ）フェニル］−１，１，１，３，３，３−ヘキサフルオロプロパン、２，２−ビス［３−（４−アミノフェノキシ）フェニル］−１，１，１，３，３，３−ヘキサフルオロプロパン、２，２−ビス［３−（３−アミノフェノキシ）フェニル］−１，１，１，３，３，３−ヘキサフルオロプロパン、２，２−ビス（４−アミノフェニル）−１，１，１，３，３，３−ヘキサフルオロプロパン、２，２−ビス（３−アミノフェニル）−１，１，１，３，３，３−ヘキサフルオロプロパン、２，２−ビス（３−アミノ−４−ヒドロキシフェニル）−１，１，１，３，３，３−ヘキサフルオロプロパン、ビス（２，３，５，６−テトラフルオロ−４−アミノフェニル）エーテル、ビス（２，３，５，６−テトラフルオロ−４−アミノフェニル）スルフィド、２，２’−ビス（トリフルオロメチル）−４，４’−ジアミノビフェニル、３，３’−ビス（トリフルオロメチル）−４，４’−ジアミノビフェニル、
【００５３】
【化９】
2014118568.tif 000010
【００５４】
【化１０】
2014118568.tif 000011
【００５５】
【化１１】
2014118568.tif 000012
【００５６】
及びそれらの組み合わせからなる群から選択される。
【００５７】
上記例のフッ素含有ジアミン化合物は、単独で使用しても、２種以上の混合物として使用してもよい。
【００５８】
フッ素含有ジアミン化合物は、好ましくは、２，２−ビス［４−（４−アミノフェノキシ）フェニル］−１，１，１，３，３，３−ヘキサフルオロプロパン、２，２−ビス（３−アミノフェニル）−１，１，１，３，３，３−ヘキサフルオロプロパン、ビス（２，３，５，６−テトラフルオロ−４−アミノフェニル）エーテル、２，２’−ビス（トリフルオロメチル）−４，４’−ジアミノビフェニル、
【００５９】
【化１２】
2014118568.tif 000013
【００６０】
及びそれらの組み合わせから選択される。
【００６１】
ジアミン成分は、場合により、少なくとも１つの他のジアミン化合物を含むことができる。フッ素含有ジアミン化合物の使用量は、ジアミン成分の全使用量に対して、好ましくは５０モル％〜１００モル％、より好ましくは６０モル％〜１００モル％、最も好ましくは７０モル％〜１００モル％である。
【００６２】
他のジアミン化合物としては、例えば、１，２−ジアミノエタン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン、４，４’−ジアミノヘプタン、１，３−ジアミノ−２，２−ジメチルプロパン、１，６−ジアミノ−２，５−ジメチルヘキサン、１，７−ジアミノ−２，５−ジメチルヘプタン、１，７−ジアミノ−４，４−ジメチルヘプタン、１，７−ジアミノ−３−メチルヘプタン、１，９−ジアミノ−５−メチルノナン、２，１１−ジアミノドデカン、１，１２−ジアミノオクタデカン、１，２−ビス（３−アミノプロポキシ）エタン、４，４’−ジアミノジシクロヘキシルメタン、４，４’−ジアミノ−３，３’−ジメチルジシクロヘキシルアミン、１，３−ジアミノシクロヘキサン、１，４−ジアミノシクロヘキサン、イソホロンジアミン、テトラヒドロジシクロペンタジエニレンジアミン、トリシクロ［６．２．１．０２，７］−ウンデシレンジメチルジアミン、４，４’−メチレンビス（シクロヘキシルアミン）、４，４’−ジアミノジフェニルメタン、４，４’−ジアミノジフェニルエタン、４，４’−ジアミノジフェニルスルホン、４，４’−ジアミノベンズアニリド、４，４’−ジアミノジフェニルエーテル、３，４’−ジアミノジフェニルエーテル、１，５−ジアミノナフタレン、５−アミノ−１−（４’−アミノフェニル）−１，３，３−トリメチルインダン、６−アミノ−１−（４’−アミノフェニル）−１，３，３−トリメチルインダン、ヘキサヒドロ−４，７−メタノインダニレンジメチレンジアミン、３，３’−ジアミノベンゾフェノン、３，４’−ジアミノベンゾフェノン、４，４’−ジアミノベンゾフェノン、２，２−ビス［４−（４−アミノフェノキシ）フェニル］プロパン、２，２−ビス［４−（４−アミノフェノキシ）フェニル］スルホン、１，４−ビス（４−アミノフェノキシ）ベンゼン、１，３−ビス（４−アミノフェノキシ）ベンゼン、１，３−ビス（３−アミノフェノキシ）ベンゼン、９，９−ビス（４−アミノフェニル）−１０−ヒドロアントラセン、９，１０−ビス（４−アミノフェニル）アントラセン、２，７−ジアミノフルオレン、９，９−ビス（４−アミノフェニル）フルオレン、４，４’−メチレン−ビス（２−クロロアニリン）、４，４’−（ｐ−フェニレンイソプロピリデン）ビスアニリン、４，４’−（ｍ−フェニレンイソプロピリデン）ビスアニリン、５−［４−（４−ｎ−ペンチルシクロヘキシル）シクロヘキシル］フェニルメチレン−１，３−ジアミノベンゼン、１，１−ビス［４−（４−アミノフェノキシ）フェニル］−４−（４−エチルフェニル）シクロヘキサン、式（ａ）〜（ｎ）のジアミン化合物
【００６３】
【化１３】
2014118568.tif 000014
【００６４】
（式中、
Ｒ１は、−Ｏ−、−ＣＯＯ−、−ＯＣＯ−、−ＮＨＣＯ−、−ＣＯＮＨ−、又は−ＣＯ−を表し、
Ｒ１１は、ステロイド含有基、Ｃ２〜Ｃ３０アルキル基、又は、ピリジン、ピリミジン、トリアジン、ピペリジン及びピペラジンからなる群から生じる一価の窒素含有環状構造を表す）、
【００６５】
【化１４】
2014118568.tif 000015
【００６６】
（式中、
Ｒ２は、−Ｏ−、−ＣＯＯ−、−ＯＣＯ−、−ＮＨＣＯ−、−ＣＯＮＨ−、又は−ＣＯ−を表し、
Ｒ２１及びＲ２２は、互いに無関係に、脂環式基、芳香族基、及び複素環基からなる群から選択される二価基を表し、
Ｒ２３は、Ｃ３〜Ｃ１８アルキル基、Ｃ３〜Ｃ１８アルコキシ基、シアノ基、又は塩素原子を表す）、
【００６７】
【化１５】
2014118568.tif 000016
【００６８】
（式中、
Ｒ３は、水素、Ｃ１〜Ｃ５アシル基、Ｃ１〜Ｃ５アルキル基、Ｃ１〜Ｃ５アルコキシ基、又は塩素原子を表し、
各繰り返し単位中のＲ３は、同一であっても異なっていてもよく、
ｎは、１〜３の整数を表す）、
【００６９】
【化１６】
2014118568.tif 000017
【００７０】
（式中、ｔは、２〜１２の整数を表す）、
【００７１】
【化１７】
2014118568.tif 000018
【００７２】
（式中、ｕは、１〜５の整数を表す）、
【００７３】
【化１８】
2014118568.tif 000019
【００７４】
（式中、
Ｒ４及びＲ４２は、同一でも異なっていてもよく、互いに無関係に、二価の有機基を表し、
Ｒ４１は、ピリジン、ピリミジン、トリアジン、ピペリジン及びピペラジンからなる群から生じる二価の窒素含有環状構造を表す）、
【００７５】
【化１９】
2014118568.tif 000020
【００７６】
（式中、
Ｒ５、Ｒ５１、Ｒ５２及びＲ５３は、同一でも異なっていてもよく、互いに無関係に、Ｃ１〜Ｃ１２炭化水素基を表し、
ｐは、１〜３の整数を表し、
ｑは、１〜２０の整数を表す）、
【００７７】
【化２０】
2014118568.tif 000021
【００７８】
（式中、
Ｒ６は、−Ｏ−又はシクロヘキシレンを表し、
Ｒ６１は、−ＣＨ２−を表し、
Ｒ６２は、フェニレン又はシクロヘキシレンを表し、
Ｒ６３は、水素又はペプチル基を表す）、
【００７９】
【化２１】
2014118568.tif 000022
【００８０】
【化２２】
2014118568.tif 000023
及び
【００８１】
【化２３】
2014118568.tif 000024
【００８２】
並びに、それらの組み合わせが挙げられるが、これらに限定されるものではない。
【００８３】
式（ａ）のジアミン化合物の例としては、好ましくは、２，４−ジアミノフェニルエチルホルマート、３，５−ジアミノフェニルエチルホルマート、２，４−ジアミノフェニルプロピルホルマート、３，５−ジアミノフェニルプロピルホルマート、１−ドデコキシ−２，４−アミノベンゼン、１−ヘキサデコキシ−２，４−アミノベンゼン、１−オクタデコキシ−２，４−アミノベンゼン、
【００８４】
【化２４】
2014118568.tif 000025
【００８５】
が挙げられるが、これらに限定されるものではない。
【００８６】
式（ｂ）のジアミン化合物の例としては、好ましくは、
【００８７】
【化２５】
2014118568.tif 000026
【００８８】
【化２６】
2014118568.tif 000027
【００８９】
（式中、ｖは、３〜１２の整数を表す）、
【００９０】
【化２７】
2014118568.tif 000028
【００９１】
（式中、ｖは、３〜１２の整数を表す）、
【００９２】
【化２８】
2014118568.tif 000029
【００９３】
（式中、ｖは、３〜１２の整数を表す）、
及び
【００９４】
【化２９】
2014118568.tif 000030
【００９５】
（式中、ｖは、３〜１２の整数を表す）、
が挙げられるが、これらに限定されるものではない。
【００９６】
式（ｃ）のジアミン化合物の例としては、好ましくは、
（１）ｎが１の場合、ｐ−ジアミノベンゼン、ｍ−ジアミノベンゼン、ｏ−ジアミノベンゼン、２，５−ジアミノトルエン、等；
（２）ｎが２の場合、４，４’−ジアミノビフェニル、２，２’−ジメチル−４，４’−ジアミノビフェニル、３，３’−ジメチル−４，４’−ジアミノビフェニル、３，３’−ジメトキシ−４，４’−ジアミノビフェニル、２，２’−ジクロロ−４，４’−ジアミノビフェニル、３，３’−ジクロロ−４，４’−ジアミノビフェニル、２，２’，５，５’−テトラクロロ−４，４’−ジアミノビフェニル、２，２’−ジクロロ−４，４’−ジアミノ−５，５’−ジメトキシビフェニル、等；及び
（３）ｎが３の場合、１，４−ビス（４’−アミノフェニル）ベンゼン、等
が挙げられるが、これらに限定されるものではない。式（ｃ）のジアミン化合物は、より好ましくは、ｐ−ジアミノベンゼン、２，５−ジアミノトルエン、４，４’−ジアミノビフェニル、３，３’−ジメトキシ−４，４’−ジアミノビフェニル、１，４−ビス（４’−アミノフェニル）ベンゼン、及びそれらの組み合わせからなる群から選択される。
【００９７】
式（ｅ）のジアミン化合物は、好ましくは、４，４’−ジアミノジフェニルスルフィドである。
【００９８】
式（ｈ）のジアミン化合物は、好ましくは、
【００９９】
【化３０】
2014118568.tif 000031
及びそれらの組み合わせからなる群から選択される。
【０１００】
［１］−２：溶剤
本発明のフレキシブル基板用組成物に含有される溶剤は、Ｎ−メチル−２−ピロリドン、γ−ブチロラクトン、γ−ブチロラクタム、４−ヒドロキシ−４−メチル−２−ペンタノン、エチレングリコールモノメチルエーテル、乳酸ブチル、酢酸ブチル、メトキシプロピオン酸メチル、エトキシプロピオン酸エチル、エチレングリコールエチルエーテル、エチレングリコールｎ−プロピルエーテル、エチレングリコールイソプロピルエーテル、エチレングリコールｎ−ブチルエーテル、エチレングリコールジメチルエーテル、エチレングリコールエチルエーテルアセテート、ジグリコールジメチルエーテル、ジグリコールジエチルエーテル、ジグリコールモノメチルエーテル、ジグリコールモノエチルエーテル、ジグリコールモノメチルエーテルアセテート、ジグリコールモノエチルエーテルアセテート、Ｎ，Ｎ−ジメチルホルムアミド、Ｎ，Ｎ−ジメチルエタンアミド、及びそれらの組み合わせからなる群から選択される。
【０１０１】
［１］−３：添加剤
本発明のフレキシブル基板用組成物には、フレキシブル基板用組成物の所望の性質が損なわれない質的・量的範囲内で、添加剤を添加することができる。添加剤は、当該技術の一般的な形態に従って用いることができる。当該添加剤としては、例えば、充填剤、可塑剤、耐候剤、粘度調整剤、表面処理剤、酸化防止剤、消泡剤、着色剤、熱安定剤、接着促進剤、離型剤、等が挙げられるが、これらに限定されるものではない。上記例の添加剤は、単独で使用しても組み合わせて使用してもよい。
【０１０２】
添加剤の量は、添加剤の種類や目的等に応じて自由に設定することが可能であるが、一般的にはポリマー１００重量部に対して、好ましくは０．１〜４０重量部、より好ましくは１〜３０重量部である。
【０１０３】
充填剤としては、例えば、シリカ、酸化アルミウム、タルク、炭酸カルシウム、硫酸カルシウム、硫酸バリウム、二酸化チタン、等が挙げられるが、これらに限定されるものではない。充填剤の市販の例は、日産化学工業株式会社製のＩＰＡ−ＳＴ（粒度：１２ｎｍ）、ＥＧ−ＳＴ（粒度：１２ｎｍ）、ＩＰＡ−ＳＴ−Ｌ（粒度：４５ｎｍ）、及びＩＰＡ−ＳＴ−ＺＬ（粒度：１００ｎｍ）のような製品である。上記例の充填剤は、単独で使用しても組み合わせて使用してもよい。
【０１０４】
酸化防止剤としては、例えば、ジブチルヒドロキシトルエン（例えば、TCI株式会社製のＢＨＴのような市販の製品）、２，６−ジ−ｔｅｒｔ−ブチルフェノール、等が挙げられるが、これらに限定されるものではない。上記例の酸化防止剤は、単独で使用しても組み合わせて使用してもよい。
【０１０５】
消泡剤としては、例えば、シリコン系消泡剤（例えば、東レ・ダウコーニング株式会社製のＳＨ−２０３のような市販の製品）、アセチレンジオール系消泡剤（例えば、日産化学工業株式会社製のサーフィノールＤＦ−１００Ｄ、及びサーフィノールＤＦ−３７のような市販の製品）、フッ素含有シリコン系消泡剤（例えば、信越化学工業株式会社製のＦＡ−６３０のような市販の製品）、等が挙げられるが、これらに限定されるものではない。上記例の消泡剤は、単独で使用しても組み合わせて使用してもよい。
【０１０６】
充填剤を使用する場合、フレキシブル基板用組成物から作られるフレキシブル基板は、優れた成膜性を有する。
【０１０７】
本発明のフレキシブル基板用組成物の製造方法には、特に限定はない。一般的混合方法を使用することができる。例えば、本発明のフレキシブル基板用組成物は、ポリアミック酸及び／又はポリイミド、溶剤、並びに添加剤（任意の添加）を混合し、次いで十分に混合されるまで攪拌することによって製造することができる。
【０１０８】
フレキシブル基板用組成物の粘度は、塗布方法に応じて調整することができる。粘度は、１ｃｐｓ〜２００００ｃｐｓである。
【０１０９】
［２］フレキシブル基板
本発明のフレキシブル基板は、上記フレキシブル基板用組成物を基にして製造することができる。
【０１１０】
具体的には例えば、本発明のフレキシブル基板用組成物を当該技術に一般に使用される塗布方法を用いて支持基板上に塗布し、次いで乾燥及び硬化処理を行い、形成されたフレキシブル基板を次いで、支持基板から剥離する。基板への本発明のフレキシブル基板用組成物の塗布方法としては、例えば、スピンコーティング、キャストコーティング、ロールコーティング、等を挙げることができるが、これらに限定されるものではない。
【０１１１】
乾燥処理は、溶剤を除去するために、当該技術に周知の方法で行うことができる。乾燥処理は、５０℃〜２００℃の乾燥温度で、１分間〜１時間行われる。
【０１１２】
硬化処理は、残った溶剤を完全に除去するために、かつ、より緻密な構造を有するフレキシブル基板を提供するために、当該技術において周知の方法で行うことができる。硬化処理は、１５０℃〜５００℃の硬化温度で、１０分間〜２時間行われる。
【０１１３】
フレキシブル基板は、当該技術において周知の方法、例えば、ストリッピング、ドライエッチング、ウェットエッチング、等、で支持基板から剥離する。
【０１１４】
支持基板としては、例えば、無アルカリガラス、ソーダ石灰ガラス、パイレックス（登録商標）ガラス、石英ガラス、シリコンウエハ、液晶表示装置で一般に使用される同様のもの、が挙げられるが、これらに限定されるものではない。
【０１１５】
本発明のフレキシブル基板は、フレキシブル液晶ディスプレー又は電子書籍に適している。
【実施例】
【０１１６】
以下、実施例により本発明の好適な実施態様を説明するが、本発明の範囲はこれらに限定されるものと解釈するべきではない。
【０１１７】
実施例
［ポリアミック酸の製造］
合成例１
窒素注入口、攪拌器、凝縮器及び温度計を備えた、５００ｍｌの四つ口フラスコを窒素でパージし、ここに、ｐ−ジアミノベンゼン（２．７０ｇ，０．０２５モル）、４，４’−ジアミノジフェニルメタン（４．９５ｇ，０．０２５モル）、及びＮ−メチル−２−ピロリドン（８０ｇ）を含む原料組成物を加えた。上記原料組成物が溶解するまで室温で攪拌を行った。次いで、ビシクロ［２．２．２］オクタン−２−エン−２，３，５，６−テトラカルボン酸二無水物（６．２０ｇ，０．０２５モル）、３，６−ビス（トリフルオロメチル）−１，２，４，５−ピロメリト酸二無水物（８．８５ｇ，０．０２５モル）、及びＮ−メチル−２−ピロリドン（２０ｇ）を加えて室温で２時間反応させた。上記反応後、反応溶液を得て、これを次いで、水（１５００ｍｌ）に注入してポリマーを沈殿させた。濾過後に得られたポリマーを次いで、３回、メタノールで洗浄し濾過し、その後当該ポリマーを、真空オーブン中で６０℃で乾燥させて、ポリアミック酸（Ａ−１−１）を得た。
【０１１８】
合成例２〜３
合成例２〜３のポリアミック酸を、表１に示されるテトラカルボン酸二無水物成分及びジアミン成分とそれらの量を用いて合成例１の方法に従って製造した。
【０１１９】
［ポリイミドの製造］
合成例４
窒素注入口、攪拌器、凝縮器及び温度計を備えた、５００ｍｌの四つ口フラスコを窒素でパージし、ここに、ｐ−ジアミノベンゼン（２．７０ｇ，０．０２５モル）、４，４’−ジアミノジフェニルメタン（４．９５ｇ，０．０２５モル）、及びＮ−メチル−２−ピロリドン（８０ｇ）を含む原料組成物を加えた。上記原料組成物が溶解するまで室温で攪拌を行った。次いで、ビシクロ［２．２．２］オクタン−２−エン−２，３，５，６−テトラカルボン酸二無水物（６．２０ｇ，０．０２５モル）、３，６−ビス（トリフルオロメチル）−１，２，４，５−ピロメリト酸二無水物（８．８５ｇ，０．０２５モル）、及びＮ−メチル−２−ピロリドン（２０ｇ）を加えて室温で６時間反応させた。上記反応後、反応溶液を得た。この反応溶液に、Ｎ−メチル−２−ピロリドン（９７ｇ）、無水酢酸（５．６１ｇ）  及びピロリドン（１９．７５ｇ）を加えた。６０℃で２時間攪拌することによって、イミド化を行った。反応溶液を水（１５００ｍｌ）に注入してポリマーを沈殿させた。濾過後に得られたポリマーを次いで、３回、メタノールで洗浄し濾過し、その後当該ポリマーを、真空オーブン中で６０℃で乾燥させて、ポリイミド（Ａ−２−１）を得た。
【０１２０】
合成例５〜２０
合成例５〜２０のポリイミドを、表１及び表２に示されるテトラカルボン酸二無水物成分及びジアミン成分とそれらの量、並びに、脱水／閉環反応条件を用いて合成例４の方法に従って製造した。
【０１２１】
［フレキシブル基板用組成物とフレキシブル基板の製造］
実施例１
合成例１のポリアミック酸１００重量部、及びエチレングリコールｎ−ブチルエーテル８００重量部を室温で攪拌して、フレキシブル基板用組成物を得た。このフレキシブル基板用組成物を１００ｍｍ×１００ｍｍ×０．７ｍｍのガラス基板上にスピンコーティングにより塗布して、ガラス基板上に塗膜を形成した。この塗膜を１１０℃で２分間乾燥させ、次いで、２５０℃で６０分間焼成して、ガラス基板上のフレキシブル基板を含む積層体を得た。
【０１２２】
実施例２〜１４及び比較例１〜６
実施例２〜１４及び比較例１〜６のフレキシブル基板用組成物とフレキシブル基板を、表３に示されるポリマー、溶剤及び添加剤とそれらの量を用いて実施例１の方法に従って製造した。これらのフレキシブル基板用組成物とフレキシブル基板を、以下の評価方法に従って評価した。結果を表３に示す。
【０１２３】
比較例７
窒素注入口、攪拌器、凝縮器及び温度計を備えた、５００ｍｌの四つ口フラスコを窒素でパージし、ここに、エポキシプロパノール（日油株式会社製のＥＰＩＯＬ  ＯＨとして市販されているもの、１４００ｇ）及びテトラメトキシシランの部分縮合物（多摩化学工業株式会社製のＭ  Ｓｉｌｉｃａｔｅ  ５１として市販されているもの、８９５７．９ｇ）を加え、次いで連続攪拌して９０℃に加熱した。次いでジブチル錫ジラウレート触媒（２．０ｇ）を加えた。約６３０ｇのメタノールを留去し次いで室温に冷却した。さらに約８０ｇのメタノールを、１３ｋＰａの減圧留去により除去して、エポキシ基含有アルコキシシラン部分縮合物（Ｓ１）を得た。
【０１２４】
窒素注入口、攪拌器、凝縮器及び温度計を備えた、２Ｌの三つ口フラスコを窒素でパージし、ここに、ポリアミック酸（株式会社I．S．T製のＰｙｒｅ−ＭＬとして市販されているもの、１４００ｇ）及びＮ−メチルピロリドン（５００ｇ）を加え、次いで連続攪拌して８０℃に加熱した。次いで３９．４ｇのエポキシ基含有アルコキシシラン部分縮合物（Ｓ１）及び０．２３ｇの２−メチルイミダゾール触媒を加え、８０℃で４時間反応させた。フラスコの内容物を室温に冷却して、シラン変性ポリアミック酸組成物を得た。
【０１２５】
このシラン変性ポリアミック酸組成物を、１００ｍｍ×１００ｍｍ×０．７ｍｍのガラス基板上にスピンコーティングにより塗布して、ガラス基板上に塗膜を形成した。この塗膜を１１０℃で２分間乾燥し、次いで２５０℃で６０分間焼成して、ガラス基板上のフレキシブル基板を含む積層体を得た。
【０１２６】
ガラス基板上のフレキシブル基板の表面を、肉眼で観察した。いくつかの凹凸が見つかったが、クラックは観察されなかった。ガラス基板上からスクレーパーで剥離されたフレキシブル基板を６０℃の水に２４時間浸した。６％の吸湿率が、吸湿試験における式を用いて算出され、評価結果は、×であった。
【０１２７】
［評価項目］
１．イミド化率
イミド化率は、ポリイミド中のアミック酸官能基の数とイミド環の数の合計に対するイイド環の数の割合を意味し、百分率で表される。合成例１〜２０から得られた各ポリマーを、減圧下で乾燥し、次いで、適切な重水素化溶剤、例えば、重水素化ジメチルスルホキシド、に溶解した。１Ｈ−ＮＭＲ測定を、基準物質としてテトラメチルシランを用いて室温（例えば、２５℃）で行った。イミド化率（％）は次の式を用いて算出した：
【０１２８】
イミド化率（％）＝［１−△１／（△２×α）］×１００
【０１２９】
（式中、
△１は、化学シフト１０ｐｐｍ付近のＮＨ基のプロトン由来のピーク面積であり；
△２は、その他のプロトン由来のピーク面積であり；
αは、当該ポリマー中のＮＨ基のプロトン１個に対するその他のプロトンの個数割合である。）
【０１３０】
２．成膜性
実施例１〜１４及び比較例１〜７のそれぞれのフレキシブル基板用組成物を１００ｍｍ×１００ｍｍ×０．７ｍｍのガラス基板上にスピンコーティングにより塗布してガラス基板上に塗膜を形成した。この塗膜を１１０℃で２分間乾燥し、次いで、２５０℃で６０分間焼成して、ガラス基板上のフレキシブル基板を含む積層体を得た。ガラス基板上のフレキシブル基板の表面を、肉眼で観察し、以下の基準により評価した：
【０１３１】
◎：表面にクラックがなく非常に平らである。
○：表面にクラックはないが、いくつかの凹凸がある。
×：表面にクラックと不連続のブロックがある。
３．吸湿試験
評価項目２から得られた各フレキシブル基板を、ガラス基板からスクレーパーを用いて剥離した。各フレキシブル基板の重さを量り、Ｗ１として記録し、次いで６０℃の水に２４時間浸した。フレキシブル基板を水から取り出し、清潔な布で拭いて乾かし、次いで、重さを量り、Ｗ２として記録した。吸湿率（％）を、次の式を用いて算出した：
【０１３２】
吸湿率（％）＝［（Ｗ２−Ｗ１）／（Ｗ１）］×１００％
【０１３３】
フレキシブル基板の吸湿率は、以下の基準により評価した：
◎：吸湿率＜１．５％；
○：１．５％≦吸湿率＜５％；
×：吸湿率≧５％；
−：塗膜が形成され得ず、吸湿率を測定することができない。
【０１３４】
【表１】
2014118568.tif 000032
【０１３５】
注：
「--」：無添加
a-1-1: ビシクロ[2.2.2]オクタン-2-エン-2,3,5,6-テトラカルボン酸二無水物
a-1-2: 8-チアビシクロ[3.2.2]ノナン-2,3,6,7-テトラカルボン酸二無水物
a-1-3: 7-オキサビシクロ[2.2.1]ヘプタン-2,3,5,6-テトラカルボン酸二無水物
a-2-1: 3,6-ビス(トリフルオロメチル)-1,2,4,5-ピロメリト酸二無水物
a-2-2: 1,4-ジフルオロ-2,3,5,6-ピロメリト酸二無水物
a-2-3: 9,9-ビス(トリフルオロメチル)-9H-キサンテン-2,3,6,7-テトラカルボン酸二無水物
a-3-1: 3,4-ジカルボキシ-1,2,3,4-テトラヒドロナフタレン-1-コハク酸二無水物
a-3-2: ピロメリト酸二無水物
a-3-3: 1,2,3,4-シクロブタンテトラカルボン酸二無水物
b-1-1: ビス(2,3,5,6-テトラフルオロ-4-アミノフェニル)エーテル
b-1-2: 2,2’-ビス(トリフルオロメチル)-4,4’-ジアミノビフェニル
b-2-1: p-ジアミノベンゼン
b-2-2: 4,4’-ジアミノジフェニルメタン
b-2-3: 4,4’-ジアミノジフェニルエーテル
【０１３６】
【表２】
2014118568.tif 000033
【０１３７】
注：
「--」： 無添加
a-1-1: ビシクロ[2.2.2]オクタン-2-エン-2,3,5,6-テトラカルボン酸二無水物
a-1-2: 8-チアビシクロ[3.2.2]ノナン-2,3,6,7-テトラカルボン酸二無水物
a-1-3: 7-オキサビシクロ[2.2.1]ヘプタン-2,3,5,6-テトラカルボン酸二無水物
a-2-1: 3,6-ビス(トリフルオロメチル)-1,2,4,5-ピロメリト酸二無水物
a-2-2: 1,4-ジフルオロ-2,3,5,6-ピロメリト酸二無水物
a-2-3: 9,9-ビス(トリフルオロメチル)-9H-キサンテン-2,3,6,7-テトラカルボン酸二無水物
a-3-1: 3,4-ジカルボキシ-1,2,3,4-テトラヒドロナフタレン-1-コハク酸二無水物
a-3-2: ピロメリト酸二無水物
a-3-3: 1,2,3,4-シクロブタンテトラカルボン酸二無水物
b-1-1: ビス(2,3,5,6-テトラフルオロ-4-アミノフェニル)エーテル
b-1-2: 2,2’-ビス(トリフルオロメチル)-4,4’-ジアミノビフェニル
b-2-1: p-ジアミノベンゼン
b-2-2: 4,4’-ジアミノジフェニルメタン
b-2-3: 4,4’-ジアミノジフェニルエーテル
【０１３８】
【表３】
2014118568.tif 000034
【０１３９】
注:
「--」: 無添加
「−」: 測定せず
B-1: エチレングリコール n-ブチルエーテル
B-2: N-メチル-2-ピロリドン
B-3: γ-ブチロラクトン
C-1: シリカ（日産化学工業株式会社製のIPA-STとして市販されているもの, 粒度12 nm）
C-2: 酸化防止剤（TCI株式会社製のBHTとして市販されているもの）
C-3: 消泡剤（東レ・ダウコーニング株式会社製のSH-203として市販されているもの）
【０１４０】
表１、２及び３に示されるように、実施例１〜１４の各々において、３０モル％〜７０モル％の二環式の脂環式テトラカルボン酸二無水物化合物と３０モル％〜７０モル％のフッ素含有テトラカルボン酸二無水物化合物を含むテトラカルボン酸二無水物成分、及びジアミン成分を用いてフレキシブル基板用組成物のポリマーを得た。当該ポリマーを含む組成物は優れた成膜性を有し、当該ポリマーを含む組成物から作られたフレキシブル基板は、優れた耐湿性を有している。
【０１４１】
実施例３、６、７、１２及び１４の各々において、フレキシブル基板用組成物のポリマーは、フッ素含有ジアミン化合物を含むジアミン成分を用いて得られたものである。当該ポリマーを含む組成物から作られるフレキシブル基板は、より優れた耐湿性を有している。
【０１４２】
さらに、実施例８〜１３の各々において、フレキシブル基板用組成物に含まれるポリマー（ポリイミド）は、６０％〜１００％のイミド化率を有しており、その結果、当該フレキシブル基板用組成物から作られたフレキシブル基板は、より優れた耐湿性を有している。
【０１４３】
さらに、実施例６及び１０の各々において、フレキシブル基板用組成物に充填剤が添加されている。これらの組成物から作られたフレキシブル基板は、より優れた成膜性を有している。
【０１４４】
比較例１において、フレキシブル基板用組成物のポリマーは、２５モル％の二環式の脂環式テトラカルボン酸二無水物化合物及び６０モル％のフッ素含有テトラカルボン酸二無水物化合物を含むテトラカルボン酸二無水物成分とジアミン成分とを反応に付すことによって得られたものである。当該ポリマーを含む組成物の成膜性は劣っており、当該組成物から作られたフレキシブル基板の表面には多数のクラックが存在している。
【０１４５】
比較例２において、フレキシブル基板用組成物のポリマーは、６０モル％の二環式の脂環式テトラカルボン酸二無水物化合物及び２５モル％のフッ素含有テトラカルボン酸二無水物化合物を含むテトラカルボン酸二無水物成分とジアミン成分とを反応に付すことによって得られたものである。当該ポリマーを含む組成物から作られたフレキシブル基板の耐湿性は劣っている。
【０１４６】
比較例３において、フレキシブル基板用組成物のポリマーは、７５モル％の二環式の脂環式テトラカルボン酸二無水物化合物及び２５モル％の他のテトラカルボン酸二無水物化合物を含むテトラカルボン酸二無水物成分とジアミン成分とを反応に付すことによって得られたものである。テトラカルボン酸二無水物成分に、フッ素含有テトラカルボン酸二無水物化合物は含まれていない。当該組成物から作られたフレキシブル基板の耐湿性は劣っている。
【０１４７】
比較例４において、フレキシブル基板用組成物のポリマーは、２５モル％の二環式の脂環式テトラカルボン酸二無水物化合物及び７５モル％のフッ素含有テトラカルボン酸二無水物化合物を含むテトラカルボン酸二無水物成分とジアミン成分とを反応に付すことによって得られたものである。当該ポリマーを含む組成物の成膜性は劣っており、当該組成物から作られたフレキシブル基板の表面には多数のクラックが存在している。
【０１４８】
比較例５において、フレキシブル基板用組成物のポリマーは、１０モル％の二環式の脂環式テトラカルボン酸二無水物化合物及び１０モル％のフッ素含有テトラカルボン酸二無水物化合物を含むテトラカルボン酸二無水物成分とジアミン成分とを反応に付すことによって得られたものである。ジアミン成分として、フッ素含有ジアミン化合物が用いられている。しかし、上記ポリマーを含む組成物の成膜性は劣っており、当該組成物から作られたフレキシブル基板の表面には多数のクラックが存在している。
【０１４９】
比較例６において、フレキシブル基板用組成物のポリマーは、９５モル％の二環式の脂環式テトラカルボン酸二無水物化合物及び５モル％の他のテトラカルボン酸二無水物化合物を含むテトラカルボン酸二無水物成分とジアミン成分とを反応に付すことによって得られたものである。テトラカルボン酸二無水物成分に、フッ素含有テトラカルボン酸二無水物化合物は含まれていない。当該組成物から作られたフレキシブル基板の耐湿性は劣っている。
【０１５０】
比較例７のシラン変性ポリアミック酸樹脂組成物は、特開２００２−２９３９３３号公報の記載に従って製造されたものである。当該シラン変性ポリアミック酸樹脂組成物から作られたフレキシブル基板の耐湿性は劣っている。
【０１５１】
要約すると、３０モル％〜７０モル％の二環式の脂環式テトラカルボン酸二無水物化合物と３０モル％〜７０モル％のフッ素含有テトラカルボン酸二無水物化合物を含むテトラカルボン酸二無水物成分、及びジアミン成分を用いてフレキシブル基板用組成物のポリマーを得ると、当該ポリマーを含むフレキシブル基板用組成物は優れた成膜性を有し、当該組成物から作られたフレキシブル基板は優れた耐湿性を有する。
【０１５２】
本発明は、最も実際的かつ好ましい実施態様であると考えられるものに関連して記載されているが、この発明は開示された実施態様に限定されず、最も広い解釈の精神及び範囲に含まれる種々のアレンジメント及び等価のアレンジメントに及ぶものと理解される。